(57)【要約】【課題】架橋環状オレフィン樹脂を含み、金属材料との接着性に優れ、金属箔との積層体においてエッチング処理後のそり量が小さい架橋環状オレフィン樹脂フィルムを与える架橋環状オレフィン樹脂組成物を提供する。【解決手段】架橋環状オレフィン樹脂組成物を、（ａ）環状オレフィンモノマー１００質量部、（ｂ）炭素−炭素二重結合を１分子中に少なくとも１つ有する炭素数８〜２０の脂肪族カルボン酸０．０１〜２質量部、（ｃ）非極性ゴム１〜１５質量部及び（ｄ）メタセシス重合触媒を含有する重合性組成物をメタセシス重合して得る。【選択図】なし【特許請求の範囲】
【請求項１】
（ａ）環状オレフィンモノマー１００質量部、（ｂ）炭素−炭素二重結合を１分子中に少なくとも１つ有する炭素数８〜２０の脂肪族カルボン酸０．０１〜２質量部、（ｃ）非極性ゴム１〜１５質量部及び（ｄ）メタセシス重合触媒を含有する重合性組成物をメタセシス重合して得られる架橋環状オレフィン樹脂組成物。
【請求項２】
上記重合性組成物が、更に、（ｅ）１分間半減温度が１６０〜２００℃の有機過酸化物を含む、請求項１に記載の架橋環状オレフィン樹脂組成物。
【請求項３】
（ａ）環状オレフィンモノマー１００質量部、（ｂ）炭素−炭素二重結合を１分子中に少なくとも１つ有する炭素数８〜２０の脂肪族カルボン酸０．０１〜２質量部、（ｃ）非極性ゴム１〜１５質量部及び（ｄ）メタセシス重合触媒を含有する重合性組成物を基材上に塗布した後、メタセシス重合し、その後、得られたフィルム状重合体の表面をコロナ処理して得られる架橋環状オレフィン樹脂フィルム。
【請求項４】
上記重合性組成物が、更に、（ｅ）１分間半減温度が１６０〜２００℃の有機過酸化物を含む、請求項３に記載の架橋環状オレフィン樹脂フィルム。
【請求項５】
上記（ｂ）炭素−炭素二重結合を１分子中に少なくとも１つ有する炭素数８〜２０の脂肪族カルボン酸が、分子末端に炭素−炭素二重結合を有する炭素数８〜２０の脂肪族カルボン酸である、請求項３又は４に記載されている架橋環状オレフィン樹脂フィルム。
【請求項６】
上記（ｃ）非極性ゴムが、ブタジエンゴム及びスチレン−ブタジエンゴムからなる群から選択される１種以上である、請求項３〜５のいずれか１項に記載の架橋環状オレフィン樹脂フィルム。
【請求項７】
上記（ａ）環状オレフィンモノマーがノルボルネン系モノマーである、請求項３〜６のいずれか１項に記載の架橋環状オレフィン樹脂フィルム。
【請求項８】
上記（ｄ）メタセシス重合触媒がルテニウムカルベン錯体である、請求項３〜７のいずれか１項に記載の架橋環状オレフィン樹脂フィルム。
【請求項９】
請求項３〜８のいずれか１項に記載されている架橋環状オレフィン樹脂フィルムと（ｆ）金属箔が、該架橋環状オレフィン樹脂フィルムのコロナ処理された面にて接着されている積層体。
【請求項１０】
上記（ｆ）金属箔が銅箔である、請求項９に記載されている積層体。
【請求項１１】
フレキシブルプリント基板用である、請求項１０に記載されている積層体。
【請求項１２】
（ａ）環状オレフィンモノマー１００質量部、（ｂ）炭素−炭素二重結合を１分子中に少なくとも１つ有する炭素数８〜２０の脂肪族カルボン酸０．０１〜２質量部、（ｃ）非極性ゴム１〜１５質量部及び（ｄ）メタセシス重合触媒を含有する重合性組成物をメタセシス重合する工程を含む、架橋環状オレフィン樹脂組成物の製造方法。
【請求項１３】
上記重合性組成物が、更に、（ｅ）１分間半減温度が１６０〜２００℃の有機過酸化物を含む、請求項１２に記載の架橋環状オレフィン樹脂組成物の製造方法。
【請求項１４】
（ａ）環状オレフィンモノマー１００質量部、（ｂ）炭素−炭素二重結合を１分子中に少なくとも１つ有する炭素数８〜２０の脂肪族カルボン酸０．０１〜２質量部、（ｃ）非極性ゴム１〜１５質量部及び（ｄ）メタセシス重合触媒を含有する重合性組成物を基材上に塗布した後、メタセシス重合し、その後、得られたフィルム状重合体の表面をコロナ処理する工程を含む、架橋環状オレフィン樹脂フィルムの製造方法。
【請求項１５】
上記重合性組成物が、更に、（ｅ）１分間半減温度が１６０〜２００℃の有機過酸化物を含む、請求項１４に記載の架橋環状オレフィン樹脂フィルムの製造方法。
【請求項１６】
（ａ）環状オレフィンモノマー１００質量部、（ｂ）炭素−炭素二重結合を１分子中に少なくとも１つ有する炭素数８〜２０の脂肪族カルボン酸０．０１〜２質量部、（ｃ）非極性ゴム１〜１５質量部及び（ｄ）メタセシス重合触媒を含有する重合性組成物を基材上に塗布した後、メタセシス重合し、その後、得られたフィルム状重合体の表面をコロナ処理して架橋環状オレフィン樹脂フィルムを得る工程、及び、
上記架橋環状オレフィン樹脂フィルムと（ｆ）金属箔を、上記架橋環状オレフィン樹脂フィルムのコロナ処理された面にて接触させ、その後、加圧しながら加熱して両者を接着させる工程を含む、積層体の製造方法。
【請求項１７】
上記重合性組成物が、更に、（ｅ）１分間半減温度が１６０〜２００℃の有機過酸化物を含む、請求項１６に記載の積層体の製造方法。
【発明の詳細な説明】
【技術分野】
【０００１】
本発明は、架橋環状オレフィン樹脂を含み、金属材料との接着性に優れ、金属箔との積層体においてエッチング処理後のそり量が小さい架橋環状オレフィン樹脂フィルムを与える架橋環状オレフィン樹脂組成物、当該架橋環状オレフィン樹脂フィルム、当該架橋環状オレフィン樹脂フィルムと金属箔が接着されている積層体、及びそれらの製造方法に関する。
【背景技術】
【０００２】
ノルボルネン系モノマー等の環状オレフィンモノマーを含む重合性単量体を、メタセシス重合触媒の存在下で重合させて得られる環状オレフィン樹脂の吸水率は低く、その電気特性、機械特性、耐衝撃性、耐熱性、耐光性等は優れており、当該環状オレフィン樹脂は幅広い分野の成形体の原料として使用されている。
【０００３】
はんだ等の利用により形成されるプリント配線基板の配線層を絶縁する電気絶縁材料、プリント配線基板に実装される電子部品の端子電極を封止する電気絶縁材料は、電気特性に加え、はんだ耐熱性を必要とする。そこで、優れた電気特性及び耐熱性を有する環状オレフィン樹脂は、プリント配線基板、電子部品の端子電極等の電気絶縁材料として使用されている。
【０００４】
しかし、環状オレフィン樹脂がプリント配線基板等の絶縁材料として使用されると、プリント配線基板、電子部品の端子電極等を構成する金属材料と環状オレフィン樹脂の接着性が低く、信頼性が不十分になっている。
【０００５】
そこで、環状オレフィン樹脂と接着させる金属材料の表面を予め所定のカップリング剤で処理し、環状オレフィン樹脂と金属材料の接着性を向上させることが検討されている（例えば、特許文献１参照）。しかしながら、カップリング剤による金属材料の前処理は、製造工程を煩雑にする。
【先行技術文献】
【特許文献】
【０００６】
【特許文献１】特開２００９−２５５３８０号公報
【発明の概要】
【発明が解決しようとする課題】
【０００７】
環状オレフィン樹脂からなるフィルムと金属箔とを接着して得られる積層体をプリント基板用に用いる場合などに、金属部分を複雑な形状にするために、積層体の表面の金属箔をエッチング液でエッチング処理することが通常行われるが、エッチング処理後の積層体において、そり量が大きくなってしまう場合がある。
【０００８】
最近、環状オレフィンモノマーをメタセシス重合して得られる架橋環状オレフィン樹脂を含み、金属材料との接着性が優れ、金属箔との積層体においてエッチング処理後のそり量が小さい架橋環状オレフィン樹脂フィルムが希求されているが、このようなフィルムは見出されていない。
本発明が解決しようとする課題は、架橋環状オレフィン樹脂を含み、金属材料との接着性に優れ、金属箔との積層体においてエッチング処理後のそり量が小さい架橋環状オレフィン樹脂フィルムを与える架橋環状オレフィン樹脂組成物、当該架橋環状オレフィン樹脂フィルム、当該架橋環状オレフィン樹脂フィルムと金属箔が接着されている積層体、及びそれらの製造方法の提供である。
【課題を解決するための手段】
【０００９】
本発明の発明者らは、鋭意検討の結果、（ａ）環状オレフィンモノマー、特定範囲量の（ｂ）炭素−炭素二重結合を１分子中に少なくとも１つ有する炭素数８〜２０の脂肪族カルボン酸、特定範囲量の（ｃ）非極性ゴム、及び（ｄ）メタセシス重合触媒を含有する重合性組成物を基材上に塗布した後、メタセシス重合し、その後、得られたフィルム状重合体の表面をコロナ処理して得られる架橋環状オレフィン樹脂フィルムが、金属材料との接着性に優れ、金属箔との積層体においてエッチング処理後のそり量が小さくなることを見出し、本発明の架橋環状オレフィン樹脂組成物、架橋環状オレフィン樹脂フィルム、当該架橋環状オレフィン樹脂フィルムと金属箔が接着されている積層体、及びそれらの製造方法を完成させるに至った。
【００１０】
本発明の架橋環状オレフィン樹脂組成物は、（ａ）環状オレフィンモノマー１００質量部、（ｂ）炭素−炭素二重結合を１分子中に少なくとも１つ有する炭素数８〜２０の脂肪族カルボン酸０．０１〜２質量部、（ｃ）非極性ゴム１〜１５質量部及び（ｄ）メタセシス重合触媒を含有する重合性組成物をメタセシス重合して得られる。
【００１１】
上記重合性組成物は、好ましくは、更に、（ｅ）１分間半減温度が１６０〜２００℃の有機過酸化物を含む。好ましい上記（ｂ）炭素−炭素二重結合を１分子中に少なくとも１つ有する炭素数８〜２０の脂肪族カルボン酸は、分子末端に炭素−炭素二重結合を有する炭素数８〜２０の脂肪族カルボン酸である。好ましい上記（ｃ）非極性ゴムは、ブタジエンゴム及びスチレン−ブタジエンゴムからなる群から選択される１種以上である。好ましい上記（ａ）環状オレフィンモノマーはノルボルネン系モノマーである。好ましい上記（ｄ）メタセシス重合触媒はルテニウムカルベン錯体である。
【００１２】
本発明の架橋環状オレフィン樹脂フィルムは、（ａ）環状オレフィンモノマー１００質量部、（ｂ）炭素−炭素二重結合を１分子中に少なくとも１つ有する炭素数８〜２０の脂肪族カルボン酸０．０１〜２質量部、（ｃ）非極性ゴム１〜１５質量部、及び（ｄ）メタセシス重合触媒を含有する重合性組成物をメタセシス重合し、その後、得られたフィルム状重合体の表面をコロナ処理して得られる。
【００１３】
上記重合性組成物は、好ましくは、更に、（ｅ）１分間半減温度が１６０〜２００℃の有機過酸化物を含む。好ましい上記（ｂ）炭素−炭素二重結合を１分子中に少なくとも１つ有する炭素数８〜２０の脂肪族カルボン酸は、分子末端に炭素−炭素二重結合を有する炭素数８〜２０の脂肪族カルボン酸である。好ましい上記（ｃ）非極性ゴムは、ブタジエンゴム及びスチレン−ブタジエンゴムからなる群から選択される１種以上である。好ましい上記（ａ）環状オレフィンモノマーはノルボルネン系モノマーである。好ましい上記（ｄ）メタセシス重合触媒はルテニウムカルベン錯体である。
【００１４】
本発明の積層体は、上記架橋環状オレフィン樹脂フィルムと（ｆ）金属箔が、該架橋環状オレフィン樹脂フィルムのコロナ処理された面にて接着されている。好ましい上記（ｆ）金属箔は銅箔である。本発明の積層体は、好ましくは、フレキシブルプリント基板に使用される。
【００１５】
本発明の架橋環状オレフィン樹脂組成物の製造方法は、（ａ）環状オレフィンモノマー１００質量部、（ｂ）炭素−炭素二重結合を１分子中に少なくとも１つ有する炭素数８〜２０の脂肪族カルボン酸０．０１〜２質量部、（ｃ）非極性ゴム１〜１５質量部及び（ｄ）メタセシス重合触媒を含有する重合性組成物をメタセシス重合する工程を含む。
【００１６】
上記重合性組成物は、好ましくは、更に、（ｅ）１分間半減温度が１６０〜２００℃の有機過酸化物を含む。好ましい上記（ｂ）炭素−炭素二重結合を１分子中に少なくとも１つ有する炭素数８〜２０の脂肪族カルボン酸は、分子末端に炭素−炭素二重結合を有する炭素数８〜２０の脂肪族カルボン酸である。好ましい上記（ｃ）非極性ゴムは、ブタジエンゴム及びスチレン−ブタジエンゴムからなる群から選択される１種以上である。好ましい上記（ａ）環状オレフィンモノマーはノルボルネン系モノマーである。好ましい上記（ｄ）メタセシス重合触媒はルテニウムカルベン錯体である。
【００１７】
本発明の架橋環状オレフィン樹脂フィルムの製造方法は、（ａ）環状オレフィンモノマー１００質量部、（ｂ）炭素−炭素二重結合を１分子中に少なくとも１つ有する炭素数８〜２０の脂肪族カルボン酸０．０１〜２質量部、（ｃ）非極性ゴム１〜１５質量部及び（ｄ）メタセシス重合触媒を含有する重合性組成物を基材上に塗布した後、メタセシス重合し、その後、得られたフィルム状重合体の表面をコロナ処理する工程を含む。
【００１８】
上記重合性組成物は、好ましくは、更に、（ｅ）１分間半減温度が１６０〜２００℃の有機過酸化物を含む。好ましい上記（ｂ）炭素−炭素二重結合を１分子中に少なくとも１つ有する炭素数８〜２０の脂肪族カルボン酸は、分子末端に炭素−炭素二重結合を有する炭素数８〜２０の脂肪族カルボン酸である。好ましい上記（ｃ）非極性ゴムは、ブタジエンゴム及びスチレン−ブタジエンゴムからなる群から選択される１種以上である。好ましい上記（ａ）環状オレフィンモノマーはノルボルネン系モノマーである。好ましい上記（ｄ）メタセシス重合触媒はルテニウムカルベン錯体である。
【００１９】
本発明の積層体の製造方法は、（ａ）環状オレフィンモノマー１００質量部、（ｂ）炭素−炭素二重結合を１分子中に少なくとも１つ有する炭素数８〜２０の脂肪族カルボン酸０．０１〜２質量部、（ｃ）非極性ゴム１〜１５質量部及び（ｄ）メタセシス重合触媒を含有する重合性組成物を基材上に塗布した後、メタセシス重合し、その後、得られたフィルム状重合体の表面をコロナ処理して架橋環状オレフィン樹脂フィルムを得る工程、及び、上記架橋環状オレフィン樹脂フィルムと（ｆ）金属箔を、上記架橋環状オレフィン樹脂フィルムのコロナ処理された面にて接触させ、その後、加圧しながら加熱して両者を接着させる工程を含む。
【００２０】
上記重合性組成物は、好ましくは、更に、（ｅ）１分間半減温度が１６０〜２００℃の有機過酸化物を含む。好ましい上記（ｂ）炭素−炭素二重結合を１分子中に少なくとも１つ有する炭素数８〜２０の脂肪族カルボン酸は、分子末端に炭素−炭素二重結合を有する炭素数８〜２０の脂肪族カルボン酸である。好ましい上記（ｃ）非極性ゴムは、ブタジエンゴム及びスチレン−ブタジエンゴムからなる群から選択される１種以上である。好ましい上記（ａ）環状オレフィンモノマーはノルボルネン系モノマーである。好ましい上記（ｄ）メタセシス重合触媒はルテニウムカルベン錯体である。
【発明の効果】
【００２１】
本発明の架橋環状オレフィン樹脂組成物から得られる本発明の架橋環状オレフィン樹脂フィルムは、金属材料との優れた接着性を有する。本発明の積層体は、エッチング液によるエッチング処理後のそり量が小さい。
【発明を実施するための形態】
【００２２】
本発明の架橋環状オレフィン樹脂組成物は、（ａ）環状オレフィンモノマー１００質量部、（ｂ）炭素−炭素二重結合を１分子中に少なくとも１つ有する炭素数８〜２０の脂肪族カルボン酸０．０１〜２質量部、（ｃ）非極性ゴム１〜１５質量部及び（ｄ）メタセシス重合触媒を含有する重合性組成物をメタセシス重合して得られる。
本発明の架橋環状オレフィン樹脂フィルムは、上記重合性組成物を基材上に塗布した後、メタセシス重合し、その後、得られたフィルム状重合体の表面をコロナ処理して得られる。
【００２３】
本発明の架橋環状オレフィン樹脂組成物の原料の１つである（ａ）環状オレフィンモノマーは、炭素原子で形成される環構造を有し、該環中に炭素−炭素二重結合を有する化合物である。その具体例は、ノルボルネン系モノマー及び単環環状オレフィン等である。好ましい（ａ）環状オレフィンモノマーはノルボルネン系モノマーである。ノルボルネン系モノマーは、ノルボルネン環を含むモノマーである。ノルボルネン系モノマーの具体例は、ノルボルネン類、ジシクロペンタジエン類及びテトラシクロドデセン類などである。これらは、アルキル基、アルケニル基、アルキリデン基及びアリール基などの炭化水素基；カルボキシル基及び酸無水物基などの極性基；を置換基として含有し得る。
ノルボルネン系モノマーは、ノルボルネン環の二重結合以外に、さらに二重結合を有していてもよい。ノルボルネン系モノマーは、非極性の、すなわち炭素原子と水素原子のみで構成されるノルボルネン系モノマーが好ましい。
【００２４】
非極性のノルボルネン系モノマーの具体例は、ジシクロペンタジエン、メチルジシクロペンタジエン及びジヒドロジシクロペンタジエン（トリシクロ［５．２．１．０2,6］デカ−８−エンとも言う。）などの非極性のジシクロペンタジエン類；
【００２５】
テトラシクロ［６．２．１．１3,6．０2,7］ドデカ−４−エン、９−メチルテトラシクロ［６．２．１．１3,6．０2,7］ドデカ−４−エン、９−エチルテトラシクロ［６．２．１．１3,6．０2,7］ドデカ−４−エン、９−シクロヘキシルテトラシクロ［６．２．１．１3,6．０2,7］ドデカ−４−エン、９−シクロペンチルテトラシクロ［６．２．１．１3,6．０2,7］ドデカ−４−エン、９−メチレンテトラシクロ［６．２．１．１3,6．０2,7］ドデカ−４−エン、９−エチリデンテトラシクロ［６．２．１．１3,6．０2,7］ドデカ−４−エン、９−ビニルテトラシクロ［６．２．１．１3,6．０2,7］ドデカ−４−エン、９−プロペニルテトラシクロ［６．２．１．１3,6．０2,7］ドデカ−４−エン、９−シクロヘキセニルテトラシクロ［６．２．１．１3,6．０2,7］ドデカ−４−エン、９−シクロペンテニルテトラシクロ［６．２．１．１3,6．０2,7］ドデカ−４−エン及び９−フェニルテトラシクロ［６．２．１．１3,6．０2,7］ドデカ−４−エンなどの非極性のテトラシクロドデセン類；
【００２６】
２−ノルボルネン、５−メチル−２−ノルボルネン、５−エチル−２−ノルボルネン、５−ブチル−２−ノルボルネン、５−ヘキシル−２−ノルボルネン、５−デシル−２−ノルボルネン、５−シクロヘキシル−２−ノルボルネン、５−シクロペンチル−２−ノルボルネン、５−エチリデン−２−ノルボルネン、５−ビニル−２−ノルボルネン、５−プロペニル−２−ノルボルネン、５−シクロヘキセニル−２−ノルボルネン、５−シクロペンテニル−２−ノルボルネン、５−フェニル−２−ノルボルネン、テトラシクロ［９．２．１．０2,10．０3,8］テトラデカ−３，５，７，１２−テトラエン（１，４−メタノ−１，４，４ａ，９ａ−テトラヒドロ−９Ｈ−フルオレンとも言う。）及びテトラシクロ［１０．２．１．０2,11．０4,9］ペンタデカ−４，６，８，１３−テトラエン（１，４−メタノ−１，４，４ａ，９，９ａ，１０−ヘキサヒドロアントラセンとも言う。）などの非極性のノルボルネン類；
【００２７】
トリシクロペンタジエン、ペンタシクロ［６．５．１．１3,6．０2,7．０9,13］ペンタデカ−４，１０−ジエン、ペンタシクロ［９．２．１．１4,7．０2,10．０3,8］ペンタデカ−５，１２−ジエン及びヘキサシクロ［６．６．１．１3,6．１10,13．０2,7．０9,14］ヘプタデカ−４−エンなどの五環体以上の非極性の環状オレフィン類；などである。
【００２８】
入手容易性とフィルムの耐熱性向上の観点から、好ましい非極性のノルボルネン系モノマーは、非極性ジシクロペンタジエン類及び非極性テトラシクロドデセン類であり、より好ましい非極性ノルボルネン系モノマーは、非極性ジシクロペンタジエン類である。
【００２９】
極性基を含むノルボルネン系モノマーの具体例は、テトラシクロ［６．２．１．１3,6．０2,7］ドデカ−９−エン−４−カルボン酸メチル、テトラシクロ［６．２．１．１3,6．０2,7］ドデカ−９−エン−４−メタノール、テトラシクロ［６．２．１．１3,6．０2,7］ドデカ−９−エン−４−カルボン酸、テトラシクロ［６．２．１．１3,6．０2,7］ドデカ−９−エン−４，５−ジカルボン酸、テトラシクロ［６．２．１．１3,6．０2,7］ドデカ−９−エン−４，５−ジカルボン酸無水物、５−ノルボルネン−２−カルボン酸メチル、２−メチル−５−ノルボルネン−２−カルボン酸メチル、酢酸５−ノルボルネン−２−イル、５−ノルボルネン−２−メタノール、５−ノルボルネン−２−オール、５−ノルボルネン−２−カルボニトリル、２−アセチル−５−ノルボルネン及び７−オキサ−２−ノルボルネンなどである。
【００３０】
単環環状オレフィンの具体例は、シクロブテン、シクロペンテン、シクロヘキセン、シクロオクテン、シクロドデセン、１，５−シクロオクタジエン、及び、置換基を有するこれらの誘導体などである。
【００３１】
これらの（ａ）環状オレフィンモノマーは１種単独で若しくは２種以上を組み合わせて用いられる。単環環状オレフィンの添加量は、（ａ）環状オレフィンモノマーの全量に対して、好ましくは４０質量％以下、より好ましくは２０質量％以下である。単環環状オレフィンの添加量が上記上限以下であることにより、架橋環状オレフィン樹脂組成物の耐熱性が十分に得られる。
【００３２】
本発明の架橋環状オレフィン樹脂組成物を得る際には、少なくとも、（ａ）環状オレフィンモノマー、（ｂ）炭素−炭素二重結合を１分子中に少なくとも１つ有する炭素数８〜２０の脂肪族カルボン酸、（ｃ）非極性ゴム及び（ｄ）メタセシス重合触媒を含有する重合性組成物をメタセシス重合する。（ｄ）メタセシス重合触媒は、（ａ）環状オレフィンモノマーをメタセシス重合させる。当該（ｄ）メタセシス重合触媒は特定の触媒に限定されない。
【００３３】
遷移金属原子を中心にして、イオン、原子、多原子イオン及び／又は化合物が複数結合してなる錯体が、（ｄ）メタセシス重合触媒として用いられる。５族、６族及び８族（長周期型周期表、以下同じ）の原子が、遷移金属原子として使用される。それぞれの族の原子は特に限定されないが、好ましい５族の原子はタンタルであり、好ましい６族の原子はモリブデン及びタングステンであり、好ましい８族の原子はルテニウム及びオスミウムである。
【００３４】
より好ましい（ｄ）メタセシス重合触媒は、８族のルテニウム及びオスミウムの錯体であり、特に好ましい（ｄ）メタセシス重合触媒は、ルテニウムカルベン錯体である。ルテニウムカルベン錯体は、塊状重合時の触媒活性に優れるため、残留未反応モノマーが少ない架橋環状オレフィン重合体が生産性よく得られる。
【００３５】
ルテニウムカルベン錯体の具体例は、触媒活性の観点から、以下の式（１）又は式（２）で表される錯体である。
【００３６】
【化１】
2014234417.tif 000002
【００３７】
式（１）及び（２）において、Ｒ1及びＲ2はそれぞれ独立して、水素原子；ハロゲン原子；又はハロゲン原子、酸素原子、窒素原子、硫黄原子、リン原子若しくは珪素原子を含んでいてもよい、環状又は鎖状の、炭素数１〜２０の炭化水素基；を表す。Ｘ1及びＸ2はそれぞれ独立して、任意のアニオン性配位子を示す。Ｌ1及びＬ2はそれぞれ独立して、中性電子供与性化合物を表す。また、Ｒ1とＲ2は互いに結合して、ヘテロ原子を含んでいてもよい、脂肪族環又は芳香族環を形成していてもよい。さらに、Ｒ1、Ｒ2、Ｘ1、Ｘ2、Ｌ1及びＬ2は、任意の組合せで互いに結合して多座キレート化配位子を形成していてもよい。
【００３８】
本発明におけるヘテロ原子は、周期表１５族及び１６族の原子である。ヘテロ原子の具体例は、窒素原子（Ｎ）、酸素原子（Ｏ）、リン原子（Ｐ）、硫黄原子（Ｓ）、砒素原子（Ａｓ）及びセレン原子（Ｓｅ）などである。カルベン化合物の安定性の観点から、好ましいヘテロ原子はＮ、Ｏ、Ｐ、及びＳであり、特に好ましいヘテロ原子はＮである。
【００３９】
中性電子供与性化合物は、ヘテロ原子含有カルベン化合物とその他の中性電子供与性化合物に大別される。（ｄ）メタセシス重合触媒の活性の観点から、好ましい中性電子供与性化合物は、ヘテロ原子含有カルベン化合物である。カルベン炭素の両側にヘテロ原子が隣接して結合しているヘテロ原子含有カルベン化合物が好ましく、カルベン炭素原子とその両側のヘテロ原子とを含んでヘテロ環が形成されているヘテロ原子含有カルベン化合物がより好ましい。カルベン炭素に隣接するヘテロ原子は、好ましくは嵩高い置換基を有している。
【００４０】
好ましいヘテロ原子含有カルベン化合物の具体例は、以下の式（３）又は式（４）で示される化合物である。
【００４１】
【化２】
2014234417.tif 000003
【００４２】
式（３）及び式（４）において、Ｒ3〜Ｒ6はそれぞれ独立して、水素原子；ハロゲン原子；又はハロゲン原子、酸素原子、窒素原子、硫黄原子、リン原子若しくは珪素原子を含んでいてもよい、環状又は鎖状の、炭素数１〜２０の炭化水素基；を表す。Ｒ3〜Ｒ6は任意の組合せで互いに結合して環を形成していてもよい。
【００４３】
前記式（３）又は式（４）で表される化合物の具体例は、１，３−ジメシチルイミダゾリジン−２−イリデン、１，３−ジ（１−アダマンチル）イミダゾリジン−２−イリデン、１−シクロヘキシル−３−メシチルイミダゾリジン−２−イリデン、１，３−ジメシチルオクタヒドロベンズイミダゾール−２−イリデン、１，３−ジイソプロピル−４−イミダゾリン−２−イリデン、１，３−ジ（１−フェニルエチル）−４−イミダゾリン−２−イリデン及び１，３−ジメシチル−２，３−ジヒドロベンズイミダゾール−２−イリデンなどである。
【００４４】
前記式（３）又は式（４）で示される化合物のほかに、１，３，４−トリフェニル−２，３，４，５−テトラヒドロ−１Ｈ−１，２，４−トリアゾール−５−イリデン、１，３−ジシクロヘキシルヘキサヒドロピリミジン−２−イリデン、Ｎ，Ｎ，Ｎ'，Ｎ'−テトライソプロピルホルムアミジニリデン、１，３，４−トリフェニル−４，５−ジヒドロ−１Ｈ−１，２，４−トリアゾール−５−イリデン及び３−（２，６−ジイソプロピルフェニル）−２，３−ジヒドロチアゾール−２−イリデンなどのヘテロ原子含有カルベン化合物を用い得る。
【００４５】
ヘテロ原子含有カルベン化合物以外の中性電子供与性化合物は、中心金属から引き離されたときに中性の電荷を持つ配位子である。当該中性電子供与性化合物の具体例は、カルボニル類、アミン類、ピリジン類、エーテル類、ニトリル類、エステル類、ホスフィン類、チオエーテル類、芳香族化合物、オレフィン類、イソシアニド類及びチオシアネート類などである。好ましい中性電子供与性化合物は、ホスフィン類、エーテル類及びピリジン類であり、より好ましい中性電子供与性化合物はトリアルキルホスフィンである。
【００４６】
前記式（１）及び式（２）において、アニオン（陰イオン）性配位子Ｘ1とＸ2は、中心金属原子から引き離されたときに負の電荷を持つ配位子であり、その具体例は、弗素原子（Ｆ）、塩素原子（Ｃｌ）、臭素原子（Ｂｒ）及び沃素原子（Ｉ）などのハロゲン原子；ジケトネート基；置換シクロペンタジエニル基；アルコキシ基；アリールオキシ基；カルボキシル基；などである。好ましいアニオン性配位子はハロゲン原子であり、より好ましい配位子は塩素原子である。
【００４７】
前記式（１）において、Ｘ2とＬ2が互いに結合して多座キレート化配位子を形成しているルテニウムカルベン錯体の例は、下式（５）で表されるシフ塩基配位錯体である。
【００４８】
【化３】
2014234417.tif 000004
【００４９】
式（５）において、Ｚは、酸素原子、硫黄原子、セレン原子、ＮＲ12、ＰＲ12又はＡｓＲ12を表し、Ｒ12は、Ｒ1およびＲ2で例示したものと同様である。
【００５０】
式（５）中、Ｒ7〜Ｒ9は、それぞれ独立して、水素原子、ハロゲン原子、又はヘテロ原子を含んでいてもよい１価の有機基を表す。ヘテロ原子を含んでいてもよい１価の有機基の具体例は、炭素数１〜２０のアルキル基、炭素数２〜２０のアルケニル基、炭素数２〜２０のアルキニル基、アリール基、炭素数１〜２０のアルコキシル基、炭素数２〜２０のアルケニルオキシ基、炭素数２〜２０のアルキニルオキシ基、アリールオキシ基、炭素数１〜８のアルキルチオ基、炭素数１〜２０のカルボニルオキシ基、炭素数１〜２０のアルコキシカルボニル基、炭素数１〜２０のアルキルスルホニル基、炭素数１〜２０のアルキルスルフィニル基、炭素数１〜２０のアルキルスルホン酸基、アリールスルホン酸基、炭素数１〜２０のホスホン酸基、アリールホスホン酸基、炭素数１〜２０のアルキルアンモニウム基及びアリールアンモニウム基等である。
これらのヘテロ原子を含んでいてもよい１価の有機基は、置換基を有していてもよく、互いに結合して環を形成していてもよい。置換基の例は、炭素数１〜１０のアルキル基、炭素数１〜１０のアルコキシル基及びアリール基である。１価の有機基が環を形成する場合、環は、芳香環、脂環及びヘテロ環のいずれであってもよい。
【００５１】
式（５）中、Ｒ10及びＲ11は、それぞれ独立して、水素原子、炭素数１〜２０のアルキル基、炭素数２〜２０のアルケニル基、又はヘテロアリール基を表し、これらの基は、置換基を有していてもよく、互いに結合して環を形成していてもよい。当該置換基の例は、炭素数１〜１０のアルキル基、炭素数１〜１０のアルコキシル基及びアリール基である。Ｒ10及びＲ11が環を形成する場合、環は、芳香環、脂環及びヘテロ環のいずれであってもよい。
【００５２】
前記式（１）で表される錯体化合物の具体例は、ベンジリデン（１，３−ジメシチル−４−イミダゾリジン−２−イリデン）（トリシクロヘキシルホスフィン）ルテニウムジクロリド、ベンジリデン（１，３−ジメシチル−４，５−ジブロモ−４−イミダゾリン−２−イリデン）（トリシクロヘキシルホスフィン）ルテニウムジクロリド、（１，３−ジメシチル−４−イミダゾリン−２−イリデン）（３−フェニル−１Ｈ−インデン−１−イリデン）（トリシクロヘキシルホスフィン）ルテニウムジクロリド、（１，３−ジメシチル−４−イミダゾリジン−２−イリデン）（３−メチル−２−ブテン−１−イリデン）（トリシクロペンチルホスフィン）ルテニウムジクロリド、ベンジリデン（１，３−ジメシチル−オクタヒドロベンズイミダゾール−２−イリデン）（トリシクロヘキシルホスフィン）ルテニウムジクロリド、ベンジリデン［１，３−ジ（１−フェニルエチル）−４−イミダゾリン−２−イリデン］（トリシクロヘキシルホスフィン）ルテニウムジクロリド、ベンジリデン（１，３−ジメシチル−２，３−ジヒドロベンズイミダゾール−２−イリデン）（トリシクロヘキシルホスフィン）ルテニウムジクロリド、ベンジリデン（トリシクロヘキシルホスフィン）（１，３，４−トリフェニル−２，３，４，５−テトラヒドロ−１Ｈ−１，２，４−トリアゾール−５−イリデン）ルテニウムジクロリド、（１，３−ジイソプロピルヘキサヒドロピリミジン−２−イリデン）（エトキシメチレン）（トリシクロヘキシルホスフィン）ルテニウムジクロリド、ベンジリデン（１，３−ジメシチル−４−イミダゾリジン−２−イリデン）ピリジンルテニウムジクロリド、（１，３−ジメシチル−４−イミダゾリジン−２−イリデン）（２−フェニルエチリデン）（トリシクロヘキシルホスフィン）ルテニウムジクロリド、（１，３−ジメシチル−４−イミダゾリン−２−イリデン）（２−フェニルエチリデン）（トリシクロヘキシルホスフィン）ルテニウムジクロリド、（１，３−ジメシチル−４，５−ジブロモ−４−イミダゾリン−２−イリデン）［（フェニルチオ）メチレン］（トリシクロヘキシルホスフィン）ルテニウムジクロリド及び（１，３−ジメシチル−４，５−ジブロモ−４−イミダゾリン−２−イリデン）（２−ピロリドン−１−イルメチレン）（トリシクロヘキシルホスフィン）ルテニウムジクロリドなどの、ヘテロ原子含有カルベン化合物及び中性電子供与性化合物が各々１つ結合したルテニウム錯体化合物；
【００５３】
ベンジリデンビス（トリシクロヘキシルホスフィン）ルテニウムジクロリド及び（３−メチル−２−ブテン−１−イリデン）ビス（トリシクロペンチルホスフィン）ルテニウムジクロリドなどの、２つの中性電子供与性化合物が結合したルテニウム錯体化合物；
【００５４】
ベンジリデンビス（１，３−ジシクロヘキシル−４−イミダゾリジン−２−イリデン）ルテニウムジクロリド及びベンジリデンビス（１，３−ジイソプロピル−４−イミダゾリン−２−イリデン）ルテニウムジクロリドなどの、２つのヘテロ原子含有カルベン化合物が結合したルテニウム錯体化合物；
【００５５】
式（６）で表される、Ｘ2とＬ2が互いに結合して多座キレート化配位子を形成しているルテニウムカルベン錯体；などである。
【００５６】
【化４】
2014234417.tif 000005
【００５７】
式（６）において、Ｍｅｓはメシチル基を表す。Ｒ7及びＲ8は、それぞれ、水素原子又はメチル基であって、少なくとも一方はメチル基である。Ｒ13及びＲ14は、それぞれ独立して、水素原子、ハロゲン原子、又はヘテロ原子を含んでいてもよい１価の有機基を表す。なお、「１価の有機基」は、式（５）の説明において上述したＲ7〜Ｒ9と同様のものである。
【００５８】
前記式（２）で表される錯体化合物の具体例は、（１，３−ジメシチル−４−イミダゾリジン−２−イリデン）（フェニルビニリデン）（トリシクロヘキシルホスフィン）ルテニウムジクロリド、（ｔ−ブチルビニリデン）（１，３−ジイソプロピル−４−イミダゾリン−２−イリデン）（トリシクロペンチルホスフィン）ルテニウムジクロリド及びビス（１，３−ジシクロヘキシル−４−イミダゾリン−２−イリデン）フェニルビニリデンルテニウムジクロリドなどである。
【００５９】
特に好ましい錯体化合物は、前記式（１）で表され、かつ配位子として前記式（３）または（４）で表される化合物を１つ有するものである。
【００６０】
これらのルテニウムカルベン錯体は、（Ｉ）Ｏｒｇ．  Ｌｅｔｔ．，１９９９年、第１巻、９５３頁、（ＩＩ）Ｔｅｔｒａｈｅｄｒｏｎ．  Ｌｅｔｔ．，１９９９年、 第４０巻、２２４７頁、（ＩＩＩ）国際公開第２００３／０６２２５３号パンフレットなどに記載された方法によって製造される。
【００６１】
（ｄ）メタセシス重合触媒の使用量は、（（ｄ）メタセシス重合触媒中の金属原子：（ａ）環状オレフィンモノマー）のモル比で、（１：２，０００）〜（１：２，０００，０００）、好ましくは（１：５，０００）〜（１：１，０００，０００）、より好ましくは（１：１０，０００）〜（１：５００，０００）の範囲である。（ｄ）メタセシス重合触媒の量が上記下限以上であることにより、重合反応率の低下による重合体中のモノマーの残留、及び、架橋重合体の架橋度の低下を抑制することができ、得られる架橋環状オレフィン樹脂組成物の耐熱性を向上させることができる。また、重合触媒の量が上記上限以下であることにより、製造コストを抑えることができ、また反応速度が速くなりすぎることを抑えて、後述する塊状重合時のフィルム成形を容易に行うことができる。
【００６２】
（ｄ）メタセシス重合触媒は、重合活性を制御し、重合反応率を向上させる目的で活性剤（共触媒）と併用され得る。活性剤の具体例は、アルミニウム、スカンジウム、スズ並びに珪素の、アルキル化物、ハロゲン化物、アルコキシ化物及びアリールオキシ化物などである。活性剤の更なる具体例は、トリアルコキシアルミニウム、トリフェノキシアルミニウム、ジアルコキシアルキルアルミニウム、アルコキシジアルキルアルミニウム、トリアルキルアルミニウム、ジアルコキシアルミニウムクロリド、アルコキシアルキルアルミニウムクロリド及びジアルキルアルミニウムクロリド等のアルミニウム化合物；トリアルコキシスカンジウム等のスカンジウム化合物；テトラアルコキシチタン等のチタン化合物；テトラアルキルズズ及びテトラアルコキシスズ等のスズ化合物；テトラアルコキシジルコニウム等のジルコニウム化合物；ジメチルモノクロロシラン、ジメチルジクロロシラン、ジフェニルジクロロシラン、テトラクロロシラン、ビシクロヘプテニルメチルジクロロシラン、フェニルメチルジクロロシラン、ジヘキシルジクロロシラン、フェニルトリクロロシラン及びメチルトリクロロシラン等のシラン化合物；などである。
活性剤の使用量は、（（ｄ）メタセシス重合触媒中の金属原子：活性剤）のモル比で、好ましくは（１：０．０５）〜（１：１００）、より好ましくは（１：０．２）〜（１：２０）、更に好ましくは（１：０．５）〜（１：１０）の範囲である。
【００６３】
（ｄ）メタセシス重合触媒は、重合活性を制御し、重合反応速度を調節する目的で重合調節剤と併用され得る。重合調節剤の具体例は、トリフェニルホスフィン、トリシクロヘキシルホスフィン、トリブチルホスフィン、１，１−ビス（ジフェニルホスフィノ）メタン、１，４−ビス（ジフェニルホスフィノ）ブタン及び１，５−ビス（ジフェニルホスフィノ）ペンタンなどのリン化合物；エーテル、エステル及びニトリルなどのルイス塩基；等である。これらの使用量は、（ｄ）メタセシス重合触媒１モルに対して、好ましくは０．０１〜５０モル、より好ましくは０．０５〜１０モルである。
【００６４】
本発明の架橋環状オレフィン樹脂組成物の製造にあたり、重合法は、溶液重合法、塊状重合法のいずれでもよいが、溶媒除去の工程が不要であるとの観点から、塊状重合法が好ましい。また、本発明の架橋環状オレフィン樹脂フィルムの製造にあたっては、重合と同時にフィルム形状に成形され得るとの観点からも、塊状重合法が好ましい。
【００６５】
塊状重合法は、（ａ）環状オレフィンモノマー、（ｂ）炭素−炭素二重結合を１分子中に少なくとも１つ有する炭素数８〜２０の脂肪族カルボン酸、（ｃ）非極性ゴム及び（ｄ）メタセシス重合触媒を含有する重合性組成物を、必要に応じ用いられる添加剤の存在下にメタセシス重合する工程において好適に用いられる。
（ａ）環状オレフィンモノマーはメタセシス重合されて、環状オレフィン重合体が得られ、更に、当該環状オレフィン重合体は、メタセシス重合後またはメタセシス重合と同時に、架橋されて架橋環状オレフィン重合体が得られると考えられる。
【００６６】
本発明の架橋環状オレフィン樹脂組成物の前駆体である重合性組成物は、（ａ）環状オレフィンモノマー１００質量部に対して、（ｂ）炭素−炭素二重結合を１分子中に少なくとも１つ有する炭素数８〜２０の脂肪族カルボン酸０．０１〜２質量部を含有する。
【００６７】
（ｂ）炭素−炭素二重結合を１分子中に少なくとも１つ有する炭素数８〜２０の脂肪族カルボン酸（以下、「（ｂ）脂肪族カルボン酸」と称することがある。）の具体例は、７−オクテン酸、８−ノネン酸、９−デセン酸、１０−ウンデセン酸、１１−ドデセン酸、１２−トリデセン酸、１３−テトラデセン酸、１４−ペンタデセン酸、１５−ヘキサデセン酸、１６−ヘプタデセン酸、１７−オクタデセン酸及び１８−ノナデセン酸等の、分子末端に炭素−炭素二重結合を有する炭素数８〜２０の脂肪族カルボン酸；ミリストレイン酸、パルミトレイン酸、オレイン酸、エライジン酸、バクセン酸、ガドレイン酸、エイコセン酸、リノール酸、エイコサジエン酸、リノレン酸、ピノレン酸、エレオステアリン酸、ミード酸及びエイコサトリエン酸等の分子末端以外に炭素−炭素二重結合を有する炭素数８〜２０の脂肪族カルボン酸；１，３−ジアリルモノカルボキシルイソシアヌル酸及び１，３−カルボキシルモノアリルイソシアヌル酸などのイソシアヌル酸類；等である。
【００６８】
（ｂ）脂肪族カルボン酸の１種又は２種以上を用いることができる。好ましい（ｂ）脂肪族カルボン酸は、分子末端に炭素−炭素二重結合を有する炭素数８〜２０の脂肪族カルボン酸であり、より好ましい（ｂ）脂肪族カルボン酸は、分子末端に炭素−炭素二重結合を有する炭素数８〜１６の脂肪族カルボン酸であり、更に好ましい（ｂ）脂肪族カルボン酸は、分子末端に炭素−炭素二重結合を有する炭素数８〜１２の脂肪族カルボン酸であり、特に好ましい（ｂ）脂肪族カルボン酸は、分子末端のみに炭素−炭素二重結合を有する炭素数８〜１２の脂肪族カルボン酸であり、最も好ましい（ｂ）脂肪族カルボン酸は、１０−ウンデセン酸である。
【００６９】
本発明の架橋環状オレフィン樹脂フィルムの原料となる架橋環状オレフィン樹脂組成物の前駆体である重合性組成物中の（ｂ）脂肪族カルボン酸の含有量は、（ａ）環状オレフィンモノマー１００質量部に対し、０．０１〜２質量部であり、好ましくは０．１〜１質量部、更に好ましくは０．１〜０．５質量部である。（ｂ）脂肪族カルボン酸の含有量を上記範囲とすることにより、本発明の架橋環状オレフィン樹脂フィルムの金属材料との接着性が良好となる。また、上記上限以下とすることにより、重合性組成物のメタセシス重合の阻害が防止され、本発明の架橋環状オレフィン樹脂組成物を好適に得られる。
【００７０】
本発明の架橋環状オレフィン樹脂組成物の前駆体である重合性組成物は、（ａ）環状オレフィンモノマー１００質量部に対して、（ｃ）非極性ゴム１〜１５質量部を含有する。非極性ゴムは、それを構成する各単量体単位が、実質的に、炭素（Ｃ）と水素（Ｈ）のみを含有するゴムである。（ｃ）非極性ゴムは、特定のゴムに限定されない。
【００７１】
（ｃ）非極性ゴムの好ましいｓｐ値は８．６（ｃａｌ／ｃｍ3）1/2以下であり、より好ましいｓｐ値は６．０（ｃａｌ／ｃｍ3）1/2〜８．６（ｃａｌ／ｃｍ3）1/2であり、更に好ましいｓｐ値は７．５（ｃａｌ／ｃｍ3）1/2〜８．６（ｃａｌ／ｃｍ3）1/2である。
（ｃ）非極性ゴムの好ましいムーニー粘度（ＭＬ1+4，１００℃）範囲は４０〜９０であり、より好ましいムーニー粘度（ＭＬ1+4，１００℃）範囲は４０〜６０である。
【００７２】
（ｃ）非極性ゴムは、好ましくは、共役ジエン単量体単位を含有する。共役ジエン単量体の具体例は、１，３−ブタジエン、イソプレン、２，３−ジメチル−１，３−ブタジエン、１，３−ペンタジエン、１，３−ヘキサジエン、４，５−ジエチル−１，３−オクタジエン、３−ブチル−１，３−オクタジエン及び１，３−シクロペンタジエン等である。好ましい共役ジエン単量体は、１，３-ブタジエン及びイソプレンである。これらの共役ジエン単量体は、１種単独で、あるいは２種以上を併用して用いられる。
【００７３】
（ｃ）非極性ゴムは、上記共役ジエン単量体以外の、他の単量体に由来する単量体単位を含有していてもよい。上記他の単量体の具体例は、エチレン；プロピレン、１−ブテン、イソブチレン等の鎖状α−オレフィン；シクロペンテン、シクロヘキセン、ビシクロノルボルネン等の脂環式オレフィン；
【００７４】
スチレン、α−メチルスチレン、ｏ−メチルスチレン、ｍ−メチルスチレン、ｐ−メチルスチレン、ジビニルベンゼン、ジイソプロペニルスチレン、１，１−ジフェニルスチレン等のビニル芳香族化合物；等である。好ましい他の単量体は、ビニル芳香族化合物であり、より好ましい他の単量体は、スチレンである。これらの他の単量体は、１種単独で、あるいは２種以上を併用して用いられる。
【００７５】
好ましい（ｃ）非極性ゴムは、ブタジエンゴム、スチレン−ブタジエンゴムである。スチレン−ブタジエンゴムは、スチレン単位を１０〜５０質量％含有するものが好ましく、スチレン単位を１５〜４０質量％含有するものがより好ましい。（ｃ）非極性ゴムは、１種単独で、あるいは２種以上を併用して用いられる。
【００７６】
本発明の架橋環状オレフィン樹脂組成物の前駆体である重合性組成物中の（ｃ）非極性ゴムの含有量は、（ａ）環状オレフィンモノマー１００質量部に対し、１〜１５質量部であり、好ましくは２〜１０質量部であり、より好ましくは３〜８質量部である。（ｃ）非極性ゴムの含有量を上記範囲とすることにより、本発明の架橋環状オレフィン樹脂フィルムの金属材料との接着性が良好となり、本発明の積層体のエッチング液によるエッチング処理後のそり量が小さくなる。また、上記上限以下とすることにより、重合性組成物がメタセシス重合を行う前に固化が防止され、本発明の架橋環状オレフィン樹脂組成物が好適に得られる。
【００７７】
本発明の架橋環状オレフィン樹脂組成物の前駆体である重合性組成物は、好ましくは（ｅ）１分間半減温度が１６０〜２００℃の有機過酸化物（以下、「（ｅ）有機過酸化物」と称することがある。）を含有する。当該（ｅ）有機過酸化物は、本発明において、後述する架橋剤として作用する。当該（ｅ）有機過酸化物の具体例は、ビス(ｔ−ブチルジオキシイソプロピル)ベンゼン及びジ−t−ブチルパーオキサイドなどである。これらの（ｅ）１分間半減温度が１６０〜２００℃の有機過酸化物は、１種単独で若しくは２種以上を組み合わせて用いられる。
【００７８】
（ｅ）１分間半減温度が１６０〜２００℃の有機過酸化物の、好ましい１分間半減温度は１７０〜１９５℃であり、より好ましい１分間半減温度は１８０〜１９５℃であり、さらに好ましい１分間半減温度は１８５〜１９５℃であり、特に好ましい１分間半減温度は１８５〜１９２℃である。１分間半減温度が上記下限以上にあることにより、本発明の架橋環状オレフィン樹脂組成物のガラス転移温度が低下せず、その耐熱性が良好となる。
【００７９】
本発明の架橋環状オレフィン樹脂フィルムの原料となる架橋環状オレフィン樹脂組成物の前駆体である重合性組成物中の、（ｅ）１分間半減温度が１６０〜２００℃の有機過酸化物の含有量は、（ａ）環状オレフィンモノマー１００質量部に対して、好ましくは０．３〜８質量部であり、より好ましくは０．５〜６質量部であり、更に好ましくは０．５〜４質量部である。（ｅ）１分間半減温度が１６０〜２００℃の有機過酸化物の含有量が上記下限以上にあることにより、本発明の架橋環状オレフィン樹脂組成物のガラス転移温度が低下せず、その耐熱性が良好となる。（ｅ）１分間半減温度が１６０〜２００℃の有機過酸化物の含有量が上記上限以下にあることにより、本発明の架橋環状オレフィン樹脂フィルムが脆くなることが防止される。
【００８０】
各種の添加剤を、各種の用途、目的に応じた、本発明の架橋環状オレフィン樹脂組成物及び架橋環状オレフィン樹脂フィルムの特性改質、機能付与及び成形作業性の改善などを目的として、本発明の架橋環状オレフィン樹脂組成物の前駆体である重合性組成物中に含有し得る。そのような添加剤の具体例は、重合禁止剤、消泡剤、発泡剤、着色剤、紫外線吸収剤、安定剤、難燃剤、湿潤剤、分散剤、離型滑剤、可塑剤及び充填材などである。架橋環状オレフィン樹脂組成物の耐久性および保存安定性を向上するため、安定剤を含有させることが好ましい。
【００８１】
本発明の架橋環状オレフィン樹脂組成物の前駆体である重合性組成物中に含有し得る安定剤としては、フェノール系安定剤、リン系安定剤及びヒンダードアミン系光安定剤が好ましい。
フェノール系安定剤の具体例は、Ｎ，Ｎ'−ビス［３−（３，５−ジ−ｔ−ブチル−４−ヒドロキシフェニル）アセチル］ヒドラジン、Ｎ，Ｎ'−ビス［３−（３，５−ジ−ｔ−ブチル−４−ヒドロキシフェニル）プロピオニル］ヒドラジン、Ｎ，Ｎ'−ビス［３−（３，５−ジ−ｔ−ブチル−４−ヒドロキシフェニル）ブチロニル］ヒドラジン、Ｎ，Ｎ'−ビス［３−（３，５−ジ−ｔ−ブチル−４−ヒドロキシフェニル）オクチロニル］ヒドラジン、Ｎ，Ｎ'−ビス［３−（３，５−ジ−ｔ−ブチル−４−ヒドロキシフェニル）ステアロイル］ヒドラジン及びＮ，Ｎ'−ビス［３−（３，５−ジ−ｔ−ブチル−４−ヒドロキシフェニル）ベンゾイル］ヒドラジン等の、ヒドラジン構造を有するフェノール系安定剤；Ｎ，Ｎ'−ビス［２−〔３−（３，５−ジ−ｔ−ブチル−４−ヒドロキシフェニル）アセチルオキシ〕エチル］オキサミド、Ｎ，Ｎ'−ビス［２−〔３−（３，５−ジ−ｔ−ブチル−４−ヒドロキシフェニル）プロピオニルオキシ〕エチル］オキサミド、Ｎ，Ｎ'−ビス［２−〔３−（３，５−ジ−ｔ−ブチル−４−ヒドロキシフェニル）ブチロニルオキシ〕エチル］オキサミド、Ｎ，Ｎ'−ビス［２−〔３−（３，５−ジ−ｔ−ブチル−４−ヒドロキシフェニル）オクチロニルオキシ〕エチル］オキサミド、Ｎ，Ｎ'−ビス［２−〔３−（３，５−ジ−ｔ−ブチル−４−ヒドロキシフェニル）ステアロイルオキシ〕エチル］オキサミド及びＮ，Ｎ'−ビス［２−〔３−（３，５−ジ−ｔ−ブチル−４−ヒドロキシフェニル）ベンゾイルオキシ〕エチル］オキサミド等の、オキサミド構造を有するフェノール系安定剤；ペンタエリスリトールテトラキス［３−（３，５−ジ−ｔｅｒｔ−ブチル−４−ヒドロキシフェニル）プロピオネート］ 、オクタデシル−３−（３，５−ジ−ｔｅｒｔ−ブチル−４−ヒドロキシフェニル）プロピオネート、ヘキサメチレンビス［３−（３，５−ジ−ｔｅｒｔ−ブチル−４−ヒドロキシフェニル）プロピオネート］、３，９−ビス｛ ２−〔３−（３−ｔｅｒｔ−ブチル−４−ヒドロキシ−５−メチルフェニル）プロピオニロキシ〕−１，１−ジメチルエチル｝−２，４，８，１ ０−テトラオキサスピロ［５・５］ウンデカン及び２，６−ジ−ｔｅｒｔ−ブチル−４−メチルフェノール等の、ヒドラジン構造又はオキサミド構造を有するフェノール系安定剤以外のフェノール系安定剤；等である。
【００８２】
上記フェノール系安定剤は、１種類又は複数種が併用されて使用される。これらのうち、高温耐変色性の観点から、ヒドラジン構造又はオキサミド構造を有するフェノール系安定剤以外のフェノール系安定剤が好ましく、オクタデシル−３−（３，５−ジ―ｔｅｒｔ−ブチル―４−ヒドロキシフェニル）プロピオネートが特に好ましい。
【００８３】
リン系安定剤の具体例は、２，２'−メチレンビス（４，６−ジ−ｔｅｒｔ−ブチルフェニル）オクチルホスファイト、ビス［２，４−ビス（１，１−ジメチルエチル）−６−メチルフェニル］エチルエステル亜リン酸塩、ビス−（２，４−ジ−ｔｅｒｔ−ブチルフェニル）ペンタエリスリトールジホスファイト、トリス（２，４−ジ−ｔｅｒｔ−ブチルフェニル）ホスファイト、ジステアリル［（３，５−ジ−ｔｅｒｔ−ブチル−４−ヒドロキシフェニル）メチル］ホスフォネート、ジエチル｛［（３，５−ビス（１，１−ジメチルエチル）−４−ヒドロキシフェニル）メチル］ホスフォネート｝及び６−〔３−（３−ｔｅｒｔ−ブチル−４−ヒドロキシ−５−メチル）プロポキシ〕−２，４，８，１０−テトラ−ｔｅｒｔ−ブチルジベンズ〔ｄ，ｆ〕〔１，３，２〕−ジオキサホスフェピン等である。これらの１種類又は複数種が併用されて使用される。
【００８４】
ヒンダードアミン系光安定剤の具体例は、４−ヒドロキシ−２，２，６，６−テトラメチルピペリジン、１−アリル−４−ヒドロキシ−２，２，６，６−テトラメチルピペリジン、１−ベンジル−４−ヒドロキシ−２，２，６，６−テトラメチルピペリジン、１−（４−ｔ−ブチル−２−ブテニル）−４−ヒドロキシ−２，２，６，６−テトラメチルピペリジン、４−ステアロイルオキシ−２，２，６，６−テトラメチルピペリジン、１−エチル−４−サリチロイルオキシ−２，２，６，６−テトラメチルピペリジン、４−メタクリロイルオキシ−１，２，２，６，６−ペンタメチルピペリジン、１，２，２，６，６−ペンタメチルピペリジン−４−イル−β（３，５−ジ−ｔ−ブチル−４−ヒドロキシフェニル）−プロピオネート、１−ベンジル−２，２，６，６−テトラメチル−４−ピペリジニルマレイネート（ｍａｌｅｉｎａｔｅ）、（ジ−２，２，６，６−テトラメチルピペリジン−４−イル）−アジペート、（ジ−２，２，６，６−テトラメチルピペリジン−４−イル）−セバケート、（ジ−１，２，３，６−テトラメチル−２，６−ジエチル−ピペリジン−４−イル）−セバケート、（ジ−１−アリル−２，２，６，６−テトラメチル−ピペリジン−４−イル）−フタレート、１−アセチル−２，２，６，６−テトラメチルピペリジン−４−イル−アセテート、トリメリット酸−トリ−（２，２，６，６−テトラメチルピペリジン−４−イル）エステル、１−アクリロイル−４−ベンジルオキシ−２，２，６，６−テトラメチルピペリジン、ジブチル−マロン酸−ジ−（１，２，２，６，６−ペンタメチル−ピペリジン−４−イル）−エステル、ジベンジル−マロン酸−ジ−（１，２，３，６−テトラメチル−２，６−ジエチル−ピペリジン−４−イル）−エステル、ジメチル−ビス−（２，２，６，６−テトラメチルピペリジン−４−オキシ）−シラン，トリス−（１−プロピル−２，２，６，６−テトラメチルピペリジン−４−イル）−ホスフィット、トリス−（１−プロピル−２，２，６，６−テトラメチルピペリジン−４−イル）−ホスフェート，Ｎ，Ｎ'−ビス−（２，２，６，６−テトラメチルピペリジン−４−イル）−ヘキサメチレン−１，６−ジアミン、Ｎ，Ｎ'−ビス−（２，２，６，６−テトラメチルピペリジン−４−イル）−ヘキサメチレン−１，６−ジアセトアミド、１−アセチル−４−（Ｎ−シクロヘキシルアセトアミド）−２，２，６，６−テトラメチル−ピペリジン、４−ベンジルアミノ−２，２，６，６−テトラメチルピペリジン、Ｎ，Ｎ'−ビス−（２，２，６，６−テトラメチルピペリジン−４−イル）−Ｎ，Ｎ'−ジブチル−アジパミド、Ｎ，Ｎ'−ビス−（２，２，６，６−テトラメチルピペリジン−４−イル）−Ｎ，Ｎ'−ジシクロヘキシル−（２−ヒドロキシプロピレン）、Ｎ，Ｎ'−ビス−（２，２，６，６−テトラメチルピペリジン−４−イル）−ｐ−キシリレン−ジアミン、４−（ビス−２−ヒドロキシエチル）−アミノ−１，２，２，６，６−ペンタメチルピペリジン、４−メタクリルアミド−１，２，２，６，６−ペンタメチルピペリジン及びα−シアノ−β−メチル−β−［Ｎ−（２，２，６，６−テトラメチルピペリジン−４−イル）］−アミノ−アクリル酸メチルエステル等である。これらの１種類又は複数種が併用されて使用される。
【００８５】
本発明の架橋環状オレフィン樹脂組成物の前駆体である重合性組成物中に含有し得る安定剤の種類及び含有量は、架橋環状オレフィン樹脂組成物の高温時の機械的特性、フィルム成形作業性、保存安定性等の条件により適宜選択される。これらの安定剤の合計含有量は、（ａ）環状オレフィンモノマー１００質量部に対して、好ましくは２０質量部以下であり、より好ましくは１〜１５質量部であり、更に好ましくは１〜１０質量部である。上記下限以上であることにより、架橋環状オレフィン樹脂組成物の高温耐変色性が優れる。上記上限以下であることにより、（ａ）環状オレフィンモノマーに不溶の部分が生じることがなく、架橋環状オレフィン樹脂フィルムを良好に得ることができる。
【００８６】
重合禁止剤の具体例は、パラベンゾキノン、トルキノン及びナフトキノン等のキノン類；ハイドロキノン、パラ−ｔ−ブチルカテコール及び２，５−ジ−ｔ−ブチルハイドロキノン等のハイドロキノン類；ナフテン酸銅やオクテン酸銅等の銅塩；トリメチルベンジルアンモニウムクロライド、トリメチルベンジルアンモニウムマレエート及びフェニルトリメチルアンモニウムクロライド等の第４級アンモニウム塩類；キノンジオキシムやメチルエチルケトオキシム等のオキシム類；トリエチルアミン塩酸塩やジブチルアミン塩酸塩等のアミン塩酸塩類；等である。これらの１種類又は複数種が併用されて使用される。
【００８７】
離型滑剤の具体例は、シリコーンオイル及びステアリン酸亜鉛等である。これらの１種類又は複数種が併用されて使用される。これらの離型滑剤の含有量は、（ａ）環状オレフィンモノマー１００質量部に対して、好ましくは２００質量部以下である。
【００８８】
充填材の具体例は、カーボンブラック、天然黒鉛、シリカ、珪砂、ガラス粉、炭酸カルシウム、水酸化アルミニウム、水酸化マグネシウム及びクレーなどの無機充填材；木粉、ポリエステルビーズ及びポリスチレンビーズなどの有機充填材；等である。これらの１種類又は複数種が併用されて使用される。充填材は、架橋環状オレフィン樹脂組成物の収縮率、弾性率、熱伝導率、導電性などの物性を向上させる。
充填材の粒径、形状、アスペクト比、品位などのグレードは、架橋環状オレフィン樹脂組成物の物性により、適宜決定される。これらの充填材の含有量は、（ａ）環状オレフィンモノマー１００質量部に対して、好ましくは４００質量部以下、より好ましくは３００質量部以下である。
【００８９】
本発明の架橋環状オレフィン樹脂組成物を得る際には、少なくとも、（ａ）環状オレフィンモノマー、（ｂ）炭素−炭素二重結合を１分子中に少なくとも１つ有する炭素数８〜２０の脂肪族カルボン酸、（ｃ）非極性ゴム、（ｄ）メタセシス重合触媒及び必要に応じて用いられる添加剤を含有する重合性組成物をメタセシス重合する。（ｄ）メタセシス重合触媒は、必要に応じて、少量の不活性溶剤に溶解又は懸濁して使用される。当該溶剤の具体例は、ｎ−ペンタン、ｎ−ヘキサン、ｎ−ヘプタン、流動パラフィン及びミネラルスピリットなどの鎖状脂肪族炭化水素；シクロペンタン、シクロヘキサン、メチルシクロヘキサン、ジメチルシクロヘキサン、トリメチルシクロヘキサン、エチルシクロヘキサン、ジエチルシクロヘキサン、デカヒドロナフタレン、ジシクロヘプタン、トリシクロデカン、ヘキサヒドロインデン及びシクロオクタンなどの脂環式炭化水素；ベンゼン、トルエン及びキシレンなどの芳香族炭化水素；インデン及びテトラヒドロナフタレンなどの、脂環と芳香環とを有する炭化水素；ニトロメタン、ニトロベンゼン及びアセトニトリルなどの含窒素炭化水素；ジエチルエーテル、テトラヒドロフラン、シクロペンタノン及びシクロヘキサノンなどの含酸素炭化水素；などである。好ましい溶剤は、含酸素炭化水素、芳香族炭化水素、脂肪族炭化水素、脂環式炭化水素、および脂環と芳香環とを有する炭化水素である。重合触媒としての活性を低下させない液状の老化防止剤又は可塑剤を溶剤として用いてもよい。
【００９０】
（ａ）環状オレフィンモノマー、（ｂ）炭素−炭素二重結合を１分子中に少なくとも１つ有する炭素数８〜２０の脂肪族カルボン酸、（ｃ）非極性ゴム、（ｄ）メタセシス重合触媒及び必要に応じて用いられる添加剤を含む重合性組成物の室温（２０℃）における粘度は、所望のフィルムの厚みにもよるが、０．４〜５００ｍＰａ・ｓが好ましい。粘度が上記範囲内にあることにより、フィルム形状に成形することが容易となる。上記重合性組成物の粘度は、（ａ）環状オレフィンモノマー、（ｂ）炭素−炭素二重結合を１分子中に少なくとも１つ有する炭素数８〜２０の脂肪族カルボン酸、（ｃ）非極性ゴム、（ｄ）メタセシス重合触媒及び必要に応じて用いられる添加剤の種類および使用量により調整される。
【００９１】
上記重合性組成物をメタセシス重合してフィルム形状に成形して本発明の架橋環状オレフィン樹脂フィルムを得る方法の好適な具体例は、上記重合性組成物を基材上に塗布し、メタセシス重合を上記基材上で、塊状重合により行う方法である。
【００９２】
樹脂、ガラス、金属など一般公知の素材が、上記基材として選択される。樹脂の具体例は、ポリエチレンテレフタレート、ポリエチレンナフタレート及びポリアリレートなどのポリエステル；ポリカーボネート；ポリプロピレン及びポリエチレンなどのポリオレフィン；ナイロンなどのポリアミド；ポリテトラフルオロエチレンなどのフッ素樹脂；等であり、入手が容易なポリエステルが好ましい。上記基材の好ましい形状は、材料が金属又は樹脂であればドラム状又はベルト状である。好ましい基材は、入手が容易で安価な樹脂フィルムである。
【００９３】
上記重合性組成物を、必要に応じ、（ｄ）メタセシス重合触媒が活性を発現する温度まで加熱して塊状重合することが好ましい。重合温度は、好ましくは０〜２５０℃、より好ましくは２０〜２００℃である。上記重合性組成物の加熱方法は特に制約されない。当該加熱方法の具体例は、加熱プレート上で加熱する方法、プレス機を用いて加圧しながら加熱（熱プレス）する方法、加熱したローラーで押圧する方法、加熱炉を用いる方法などである。重合反応時間は、（ｄ）メタセシス重合触媒の量および加熱温度により適宜決定されるが、好ましくは１分間〜２４時間である。
【００９４】
（ａ）環状オレフィンモノマーはメタセシス重合されて、環状オレフィン重合体が得られ、更に、当該環状オレフィン重合体は、メタセシス重合後またはメタセシス重合と同時に、架橋されて架橋環状オレフィン重合体が得られると考えられる。メタセシス重合と同時に行う架橋は、より少ない工程で工業的に有利に本発明の架橋環状オレフィン樹脂組成物を得られるので好ましい。
【００９５】
架橋方法の具体例は、（Ａ）（ａ）環状オレフィンモノマーの少なくとも一部として架橋性モノマーを用いて、これを重合させ三次元架橋構造を有する重合体を得る方法；（Ｂ）上記重合性組成物に架橋剤を添加して重合を行い、さらに重合と同時または重合後に架橋反応を行って架橋する方法；（Ｃ）環状オレフィン重合体に光または電子線を照射し、重合後に架橋反応を行って架橋する方法；などである。これらの方法は、そのうちの１法を用いてもよく、２法以上を併用してもよい。経済性の点から、（Ａ）及び／又は（Ｂ）の方法が好ましい。
【００９６】
炭素−炭素二重結合を２以上有する（ａ）環状オレフィンモノマーが、（Ａ）の方法に用いられる架橋性モノマーとして用いられる。当該架橋性モノマーの具体例は、ジシクロペンタジエン及びトリシクロペンタジエン等である。これらの１種類又は複数種が併用されて使用される。当該架橋性モノマーの使用量及び重合時の加熱温度により架橋密度を制御できる。当該架橋性モノマーの使用量は、本発明の架橋環状オレフィン樹脂組成物の用途に応じて適正な架橋密度が様々であるため特に限定されない。当該架橋性モノマーの好ましい使用量は、（ａ）環状オレフィンモノマー全量中の架橋性モノマーの割合で０．１〜１００モル％である。
【００９７】
公知の熱架橋剤及び光架橋剤が、（Ｂ）の方法に用いられる架橋剤として挙げられる。架橋剤としては熱架橋剤が好ましい。熱架橋剤の中でも、有機過酸化物、ジアゾ化合物、非極性ラジカル発生剤などのラジカル発生剤が好ましく、その中でも、有機過酸化物が特に好ましい。架橋剤の使用量は、（ａ）環状オレフィンモノマー１００質量部に対して、好ましくは０．３〜８質量部、より好ましくは０．５〜６質量部である。熱架橋剤を用いる場合の架橋を行う温度は、好ましくは１００〜２５０℃、より好ましくは１５０〜２００℃である。架橋する時間は特に制約されないが、好ましくは数分間から数時間である。
【００９８】
本発明におけるメタセシス重合及び架橋は、好ましくは酸素分子及び水の不存在下で行われる。当該メタセシス重合及び架橋方法の具体例は、（１）窒素ガスやアルゴンガス等の不活性ガス雰囲気下でメタセシス重合及び架橋を行う方法（２）真空下でメタセシス重合及び架橋を行う方法、（３）基材上に塗布した上記重合性組成物を樹脂フィルムなどで覆って密閉した状態でメタセシス重合及び架橋を行う方法、などである。当該樹脂フィルムの具体例は、前記基材として例示したものと同じである。本発明におけるメタセシス重合及び架橋を、酸素分子及び水の不存在下で行うことにより、得られる本発明の架橋環状オレフィン樹脂組成物及び架橋環状オレフィン樹脂フィルムの表面の酸化を防止し、所望の屈曲性を発揮することが可能となる。
【００９９】
上記重合性組成物を基材上に塗布しメタセシス重合して得られたフィルム状重合体は、その一方の面又は両面がコロナ処理される。なお、本発明の積層体を製造するにあたっては、（ｆ）金属箔と接着させるフィルム状重合体の面には、コロナ処理がなされていることが必要である。
また、コロナ処理を行うにあたっては、コロナ処理される面に基材が接触している場合には、上記基材から上記フィルム状重合体を剥離することが好ましいが、基材が透明な樹脂フィルムである場合などは、上記基材から上記フィルム状重合体を剥離することなしにコロナ処理を行ってもよい。
また、コロナ処理の条件は特定の範囲に限定されない。コロナ処理は、バッチコロナ処理機（例えば、春日電機（株）製CORONA GENERATOR CT-0212）などを用いて、出力０．０５〜２．０ｋＷ、搬送速度０．１〜６．０ｍ／分、放電隙間０．５〜２０ｍｍの条件で行うことが好ましい。
【０１００】
本発明の架橋環状オレフィン樹脂フィルムの厚さは、用途に応じて適正値が様々であり、特に限定されないが、好ましくは０．５〜５，０００μｍであり、ハンドリング性の観点から、より好ましい当該厚さは５〜５００μｍである。本発明の架橋環状オレフィン樹脂フィルムの表面は、平滑であってもよく、エンボス加工や、凹凸を有するポリエチレンテレフタレートなどの基材で挟んで重合し表面に凹凸形状を付与する加工等により、凹凸形状を形成されていてもよい。
【０１０１】
有機物、無機物、金属などの異種素材よりなる層を、気相反応、コーティング、真空蒸着、イオンプレーティング、スパッタリング、ＣＶＤ及び無電解メッキなど公知の表面処理技術を用いて、本発明の架橋環状オレフィン樹脂フィルムの表面に形成することもできる。例えば、シリカ（ＳｉＯ2）、フッ化マグネシウム（ＭｇＦ2）及びフッ素樹脂などの素材よりなる薄膜を架橋環状オレフィン樹脂フィルムの表面層に設けたり、フッ素ガス、炭素繊維系プリカーサで表面処理を行い、架橋環状オレフィン樹脂フィルムの表面をフッ素化することもできる。
本発明の架橋環状オレフィン樹脂組成物の好ましいガラス転移温度は、耐熱性の観点より、１３５℃以上である。
【０１０２】
上記架橋環状オレフィン樹脂フィルムと（ｆ）金属箔を、当該架橋環状オレフィン樹脂フィルムのコロナ処理された面にて接触させ、その後、加圧しながら加熱して両者を接着させ、本発明の積層体が製造される。上記架橋環状オレフィン樹脂フィルムと（ｆ）金属箔は、金属板、金属部品等の他の材料と共に熱プレスされてもよい。熱プレス圧力は、好ましくは０．５〜２０ＭＰａ、より好ましくは１〜１０ＭＰａである。熱プレスは真空又は減圧下で行われてもよい。熱プレスは、平板成形用のプレス枠型を有する公知のプレス機、シートモールディングコンパウンド（ＳＭＣ）、バルクモールドコンパウンド（ＢＭＣ）等のプレス機により行われ得る。
【０１０３】
上記（ｆ）金属箔の具体例は、銅箔、金箔、銀箔、ステンレス箔、アルミニウム箔、ニッケル箔、クロム箔等である。中でも、銅箔が好ましい。
上記他の材料は特定のものに限定されない。上記他の材料の具体例は、ポリエチレン、ポリプロピレン、ポリカーボネート、ポリエチレンテレフタレート、ポリエチレンナフタレート、ポリアリレート、ナイロン等の樹脂；鉄、ステンレス、銅、アルミニウム、ニッケル、４２アロイ、クロム、金、銀等の金属；等からなるものである。好ましい他の材料は、金属からなるものである。他の材料の形状は限定されない。他の材料の好ましい形状は金属板、金属部品、金属フレーム等である。なお、（ｆ）金属箔が銅箔である場合、樹脂付き銅箔（Resin Coated Copper(RCC)）が得られる。（ｆ）金属箔の好ましい厚さは、作業性等の観点から、好ましくは１〜１５０μｍ、より好ましくは２〜１００μｍ、更に好ましくは３〜７５μｍである。他の材料として好ましいものである金属板及び金属フレームは、ニッケル−パラジウム−金メッキ処理等が施された銅（最外層からニッケル、パラジウム、金の順にメッキ処理された銅）からなるものである。当該銅板及び銅フレームの耐熱性及び耐食性は優れている。金属板及び金属フレームの厚みは適宜設定される。
【実施例】
【０１０４】
以下、実施例及び比較例により本発明をさらに具体的に説明するが、本発明はこれらの実施例に限定されない。実施例及び比較例における部及び％は、特に断りのない限り質量基準である。
【０１０５】
（１）非極性ゴムのムーニー粘度
非極性ゴムのムーニー粘度は、ＪＩＳ  Ｋ６３００−１に準拠して、１００℃にて測定した。
【０１０６】
（２）スチレン−ブタジエンゴムのスチレン単位含有量
スチレン−ブタジエンゴムのスチレン単位含有量は、ＪＩＳ  Ｋ６２３９に準拠して、1Ｈ−ＮＭＲ測定により求めた。
【０１０７】
（３）対銅箔接着力
架橋環状オレフィン樹脂フィルムの対銅箔接着力を下記のとおりに測定した。銅箔と架橋環状オレフィン樹脂フィルムと銅箔との積層体を、１０ｍｍ×１５０ｍｍの大きさに切り出して試験片とし、当該試験片における、架橋環状オレフィン樹脂フィルムの銅箔に対する１８０度接着力をJIS K 6854-2に従って測定した。測定で得られた最大接着力を対銅箔接着力（Ｎ／ｃｍ）とした。
【０１０８】
（４）エッチング後のそり量
銅箔と架橋環状オレフィン樹脂フィルムと銅箔との積層体を、６０ｍｍ×６０ｍｍの大きさに切り出して試験片とし、当該試験片の片面に端部から１０ｍｍおきに格子状に油性マジックペンで線を引いた。更に、他面に端部から５ｍｍおきに格子状に油性マジックペンで線を引いた。その後、当該試験片を５５℃に加熱されたエッチング液（塩化第二鉄の３５％水溶液）に１５分間浸漬し、油性マジックペンで線を引いた部分以外の銅を溶解した。エッチング処理された試験片を取り出して、１０ｍｍおきに格子状に油性マジックペンで線を引いた面を上にして水平な面に置き、試験片の中心に直径１０ｍｍ、高さ１０ｍｍ、重さ１０ｇのおもりを置き、試験片の４隅が水平面から浮いた高さを定規で測定し、それらの平均値をエッチング後のそり量（ｍｍ）とした。
【０１０９】
（実施例１）
フェノール系老化防止剤（ＢＡＳＦジャパン（株）製  ＩＲＧＡＮＯＸ１０７６）１部、リン系老化防止剤（（株）ＡＤＥＫＡ製  アデカスタブＨＰ−１０）１部、ヒンダードアミン系光安定剤（ＢＡＳＦジャパン（株）製  ＴＩＮＵＶＩＮ７７０）１部、１０−ウンデセン酸（伊東製油（株）製）０．３部、ブタジエンゴム（日本ゼオン（株）製Ｎｉｐｏｌ  ＢＲ１２２０）２部及びトリフェニルホスフィン１部を、ジシクロペンタジエン９０部及びトリシクロペンタジエン１０部からなるノルボルネン系モノマー混合液に溶解又は分散して反応原液を得た。次に、式（７）の構造を有するルテニウム触媒の１．８％シクロペンタノン溶液（ＲＩＭＴＥＣ（株）製  ＶＣ８４３）１．７部を前記反応原液に添加し、ラインミキサーで混合して得た重合性組成物を、２５℃で、厚さ０．０７５ｍｍのポリエチレンテレフタレート製キャリアフィルム上に塗工しキャスト製膜を行い、次いで直ぐに、塗布層の上から別に用意した前記同様のキャリアフィルムをラミネートした。その後、２００℃で３分間加熱を行い、その後、２０℃まで冷却した後、上下のキャリアフィルムをそれぞれ剥離し、フィルム状重合体（コロナ処理前の架橋環状オレフィン樹脂フィルム）を得た。
【０１１０】
次に、コロナ処理装置（高周波電源；春日電機（株）製 ＣＴ−０２１２、発信機本体；春日電機（株）製 ＣＴ−０２１２、高圧トランス；春日電機（株）製 ＣＴ−Ｔ０２２）を用い、コロナ処理前の架橋環状オレフィン樹脂フィルム（フィルム状重合体）表面とコロナ処理装置の電極との距離が２ｍｍとなるように調整し、出力０．１５ｋＷ、ラインスピード０．５ｍ／ｍｉｎ、周囲温度２３℃、周囲相対湿度５５％ＲＨの条件で、コロナ処理前の架橋環状オレフィン樹脂フィルム（フィルム状重合体）表裏面をそれぞれ１回ずつコロナ処理し、コロナ処理された架橋環状オレフィン樹脂フィルムを得た。得られたコロナ処理された架橋環状オレフィン樹脂フィルムの厚さは５０μｍ（０．０５０ｍｍ）であった。
【０１１１】
続いて、３００ｍｍ×３００ｍｍのコロナ処理された架橋環状オレフィン樹脂フィルムを、同サイズの電解銅箔（古河電工（株）製、表面ＧＴＳ処理、十点平均粗さＲｚ＝８、厚さ０．０１８ｍｍ）２枚を用いて、それぞれ粗化処理面が当該フィルムに接するようにして上下から挟んだ。得られた銅箔／樹脂フィルム／銅箔積層体を真空プレスに挿入し、面圧９．０ＭＰａ、１８０℃で６０分間加圧しながら加熱し、その後、２０℃まで冷却して得られた試料を真空プレスから取り出し、銅箔とコロナ処理された架橋環状オレフィン樹脂フィルムと銅箔とがこの順序でそれぞれ接着され積層されている積層体を得た。結果を表１に示す。
【０１１２】
（実施例２及び実施例３）
ブタジエンゴムの量を表１に示すように変更した他は、実施例１と同様にして、架橋環状オレフィン樹脂フィルム、及び、銅箔とコロナ処理された架橋環状オレフィン樹脂フィルムと銅箔とがこの順序でそれぞれ接着され積層されている積層体を、それぞれ得た。結果を表１に示す。
【０１１３】
（実施例４〜６）
ブタジエンゴムをスチレン−ブタジエンゴム（日本ゼオン（株）製Ｎｉｐｏｌ  ＮＳ２１０）に変更し、さらにその量を表１に示すように変更した他は、実施例１と同様にして、架橋環状オレフィン樹脂フィルム、及び、銅箔とコロナ処理された架橋環状オレフィン樹脂フィルムと銅箔とがこの順序でそれぞれ接着され積層されている積層体を、それぞれ得た。結果を表１に示す。
【０１１４】
（実施例７）
ブタジエンゴムの量を表１に示すように変更し、更に表１に示す量のスチレン−ブタジエンゴムを使用する以外は、実施例１と同様にして、架橋環状オレフィン樹脂フィルム、及び、銅箔とコロナ処理された架橋環状オレフィン樹脂フィルムと銅箔とがこの順序でそれぞれ接着され積層されている積層体を、それぞれ得た。結果を表１に示す。
【０１１５】
（実施例８）
更に表２に示す量の有機過酸化物（化薬アクゾ（株）製  カヤブチルＤ）を使用する以外は、実施例１と同様にして、架橋環状オレフィン樹脂フィルム、及び、銅箔とコロナ処理された架橋環状オレフィン樹脂フィルムと銅箔とがこの順序でそれぞれ接着され積層されている積層体を、それぞれ得た。結果を表２に示す。
【０１１６】
（実施例９及び１０）
ブタジエンゴムの量を表２に示すように変更し、更に表２に示す量の有機過酸化物を使用する以外は、実施例１と同様にして、架橋環状オレフィン樹脂フィルム、及び、銅箔とコロナ処理された架橋環状オレフィン樹脂フィルムと銅箔とがこの順序でそれぞれ接着され積層されている積層体を、それぞれ得た。結果を表２に示す。
【０１１７】
（実施例１１〜１３）
ブタジエンゴムをスチレン−ブタジエンゴムに変更し、さらにその量を表２に示すように変更すると共に表２に示す量の有機過酸化物を使用する以外は、実施例１と同様にして、架橋環状オレフィン樹脂フィルム、及び、銅箔とコロナ処理された架橋環状オレフィン樹脂フィルムと銅箔とがこの順序でそれぞれ接着され積層されている積層体を、それぞれ得た。結果を表２に示す。
【０１１８】
（比較例１）
非極性ゴムと１０−ウンデセン酸を用いず、さらにコロナ処理を行わなかった他は、実施例１と同様にして、架橋環状オレフィン樹脂フィルム、及び、銅箔とコロナ処理されていない架橋環状オレフィン樹脂フィルムと銅箔とがこの順序でそれぞれ接着され積層されている積層体を、それぞれ得た。結果を表２に示す。
【０１１９】
（比較例２）
ブタジエンゴムの量を表２に示すように変更する以外は、実施例１と同様にして、架橋環状オレフィン樹脂フィルムを得ようとしたが、重合性組成物が固化し、架橋環状オレフィン樹脂フィルムが得られなかった。
【０１２０】
（比較例３）
ブタジエンゴムをスチレン−ブタジエンゴムに変更し、さらにその量を表２に示すように変更する以外は、実施例１と同様にして、架橋環状オレフィン樹脂フィルムを得ようとしたが、重合性組成物が固化し、架橋環状オレフィン樹脂フィルムが得られなかった。
【０１２１】
【化５】
2014234417.tif 000006
【０１２２】
【表１】
2014234417.tif 000007
【０１２３】
【表２】
2014234417.tif 000008
【０１２４】
１）ＢＡＳＦジャパン（株）製ＩＲＧＡＮＯＸ１０７６
２）（株）ＡＤＥＫＡ製アデカスタブＨＰ−１０
３）ＢＡＳＦジャパン（株）製ＴＩＮＵＶＩＮ７７０
４）日本ゼオン（株）製Ｎｉｐｏｌ  ＢＲ１２２０
５）日本ゼオン（株）製Ｎｉｐｏｌ  ＮＳ２１０
６）化薬アクゾ（株）製カヤブチルＤ
７）伊東製油（株）製
８）ＲＩＭＴＥＣ（株）製ＶＣ８４３（ルテニウム触媒１．８％含有のシクロペンタノン溶液）
上記非極性ゴムのムーニー粘度（ＭＬ1+4，１００℃）、ｓｐ値及びスチレン単位含有量が表３に示される。
【０１２５】
【表３】
2014234417.tif 000009
【０１２６】
実施例１〜１３の架橋環状オレフィン樹脂フィルムの対銅箔接着力は高かった。これらの架橋環状オレフィン樹脂フィルムから得られた積層体のエッチング液によるエッチング処理後のそり量は小さかった。
【０１２７】
炭素−炭素二重結合を１分子中に少なくとも１つ有する炭素数８〜２０の脂肪族カルボン酸及び非極性ゴムを含有せず、コロナ処理されない比較例１の架橋環状オレフィン樹脂フィルムの対銅箔接着力は低かった。当該架橋環状オレフィン樹脂フィルムから得られた積層体のエッチング液によるエッチング処理後のそり量は大きかった。非極性ゴムの添加量が多すぎる比較例２及び比較例３の重合性組成物は固化し、フィルムが得られなかった。
【産業上の利用可能性】
【０１２８】
本発明の積層体は、各種電子材料として好適に使用され、特に、フレキシブルプリント基板、多層回路基板、ＬＥＤ用基板等に好適に用いられる。